(57)【要約】  デカップリング層によって分離されている０．３〜３００ｎｍの範囲の層厚を有するＴｉＯ２、ＭｎＯ２又はそれらの組み合わせの群の金属酸化物層で形成された多数のダイアドナノラミネートスタックを含む、リチウム電池用の電極が提供される。【特許請求の範囲】
【請求項１】
デカップリング層によって分離されている０．３〜３００ｎｍの範囲の層厚を有するＴｉＯ２、ＭｎＯ２又はそれらの組み合わせの群の金属酸化物層で形成された多数のダイアドラミネートスタックを含む、リチウム電池用の電極。
【請求項２】
前記デカップリング層は、０．１〜１０ｎｍの範囲の導電性ポリマー層である、請求項１に記載の電極。
【請求項３】
前記デカップリング層は、単一の単層である、請求項１に記載の電極。
【請求項４】
前記デカップリング層は、Ｘ１−Ｒ−Ｘ２によって特徴付けられる化合物によって形成され、導電性分子骨格Ｒは、同一であることができる２つの基Ｘ１及びＸ２を有する、請求項１に記載の電極。
【請求項５】
Ｘ１及びＸ２は、前記ラミネートスタックの表面に吸着されている金属前駆体に対して反応性である官能基である、請求項４に記載の電極。
【請求項６】
Ｘ１及びＸ２は、ヒドロキシル（−ＯＨ）、アミン（−ＮＨ２）、カルボン酸（−ＣＯＯＨ）又はチオール（−ＳＨ）の群から選択される、請求項４に記載の電極。
【請求項７】
導電性分子骨格Ｒは、ベンゼンジオール、複素環芳香族ジオール、線状共役分子を含むジオールの何れかによって形成される、請求項４又は６に記載の電極。
【請求項８】
基板を提供するステップと、以下のステップ：
−第１の堆積段階で前記基板上に酸化チタンを堆積させて、３〜３００ｎｍの範囲の酸化チタンのシートを提供するステップ；及び
−第２の段階で導電性ポリマーを堆積させて導電性ポリマーの単層を提供するステップ
を繰り返して実施し、それによってＴｉＯ２ナノシートで形成された多数のダイアドナノラミネートスタックを提供するステップと、を含む、リチウム電池用の電極の製造方法。
【請求項９】
前記第１の堆積段階は、チタン前駆体（例えば、塩化チタン、オルトチタン酸テトライソプロピル）及び酸素前駆体（例えば、水、オゾン、過酸化物、酸素ラジカル、酸素プラズマ）が使用されるＡＬＤプロセスである、請求項８に記載の方法。
【請求項１０】
前記第２の堆積段階は、場合によりチタン前駆体と組み合わされた有機前駆体（例えば、アルコール、酸、アミン）が使用されるＭＬＤプロセスである、請求項８に記載の方法。
【請求項１１】
前記第１及び第２の堆積段階は、任意の組み合わせで、ＡＬＤプロセス、ＭＬＤプロセス、ＣＶＤプロセス又はスパッタリングプロセスによって実施される、請求項８に記載の方法。
【請求項１２】
前記第１及び第２の堆積段階は、堆積ツールの１回の実行で実施される、請求項８に記載の方法。
【請求項１３】
前記基板は、高アスペクト比のマイクロピラー、高アスペクト比のマイクロトレンチ、複数のナノワイヤ、メッシュ、（ナノ）多孔質構造、及び／又は三次元足場の何れかを有する３Ｄ構造である、請求項８に記載の方法。
【発明の詳細な説明】
【技術分野】
【０００１】
本発明はさらに、電気化学装置のような種類の電極を備えた電子回路を含む電子装置に関する。特に、本開示は、例えばＬｉイオン電池などの、イオン挿入型電池及びイオン挿入型電池の製造方法に関する。より詳細には、本開示は、イオン挿入型電池用の電極及び電極層、並びに、そのような電極及び電極層の形成方法に関する。これらの電極層は、例えば、薄膜電池、粒子ベースの電池、全固体電池、又は液体電解質電池の電極として使用することができる。
【背景技術】
【０００２】
電子装置において、電子回路は、電気化学装置におけるような種類の集電体を備えることができる。例えば、電気化学装置は、非平面設計の集電体を有する充電式Ｌｉイオン固体電池などの電池である。放電電池モードでは、アノードは、「正極」であるカソードから正の電流が流れる「負極」である。充電中、これらの機能は逆になる。充電モードに関わらず、電気化学的関係は、負極材料と正極材料との間の電荷交換によって特徴付けることができ、負極材料は、正極材料の仕事関数又は酸化還元電位よりも低い仕事関数又は酸化還元電位を有する。
【０００３】
例えば、既知の負極（アノード）材料は、Ｌｉ４Ｔｉ６Ｏ１２（チタン酸塩）；ＬｉＣ６（グラファイト）；Ｌｉ４．４Ｓｉ（シリコン）及びＬｉ４．４Ｇｅ（ゲルマニウム）であり、既知の正極（カソード）材料は、ＬｉＣｏＯ２（ＬＣＯ）、ＬｉＣｏＰＯ４、（ドープされた）ＬｉＭｎ２Ｏ４（ＬＭＯ）、ＬｉＭｎＰＯ４、ＬｉＦｅＰＯ４（ＬＦＰ）、ＬｉＦｅＰＯ４Ｆ（ＬＦＰＦ）又はＬｉＣｏ１／３Ｎｉ１／３Ｍｎ１／３Ｏ２（ＬＣＮＭＯ）である。
【０００４】
既知の（固体状態の）電解質としては、ヨウ化リチウム（ＬｉＩ）、リン酸リチウム（Ｌｉ３ＰＯ４）及びオキシ窒化リン酸リチウム（ＬｉＰＯＮ）を挙げることができる。さらに、エチレンカーボネート、ジメチルカーボネート、ジエチルカーボネート、プロピレンカーボネートなどの有機溶媒中のＬｉＰＦ６、ＬｉＢＦ４又はＬｉＣｌＯ４などのリチウム塩は、室温で約１０ｍＳ／ｃｍの典型的な導電率を有することが知られている。電解質は、負極−電解質界面で初期充電時に分解し、固体電解質界面（ＳＥＩ）と呼ばれる固体層を形成する。
【０００５】
固体ポリマーセパレータも含まれてもよく、そのようなポリマーは、技術水準で知られているように、多くの場合リチウム塩がその中に配置されていることにより、輸送能力を有する。リチウム及びハロゲン化物材料、特に幾つかの例では、四フッ化リチウムアルミニウム（ＬｉＡｌＦ４）のような四ハロゲン化リチウムアルミニウムにおいても、研究が行われてきた。
【０００６】
リチウムイオン電池のようなイオン挿入型電池用の電極としてかなり注目されている材料はＴｉＯｘであるが、なぜなら、それは高い理論容量（３３５ｍＡｈ／ｇ、又はアナターゼ型ＴｉＯ２については約１２８０ｍＡｈ／ｃｍ３）を提供し、また、現在の電極材料に代わる潜在的に安価で環境に優しい安定した代替品を提供するからである。しかしながら、その低い電子伝導性及び劣ったＬｉイオン伝導性により、それは劣ったレート性能を有し、そのことはそれを実用的用途に不適切なものとする。レート性能を改善するために、ドーピング、ナノ構造化又はナノサイズ化、及び異なるＴｉＯｘ多形体の使用などの方法が研究されている。ＴｉＯｘ材料のドーピングは、材料の電子伝導性の向上をもたらすことができ、さらにイオン伝導（イオン拡散）が促進され得る。そのような正の伝導性効果は、カチオン及びアニオンでドープされたアナターゼ及びスピネル型ＴｉＯｘベースの粒子中のＬｉイオン拡散に対して報告されている。また、Ｈ２による還元型ドーピングも提案されており、アナターゼ型ＴｉＯｘの向上した電子伝導性及び改善されたＬｉイオン貯蔵速度論（ｓｔｏｒａｇｅ  ｋｉｎｅｔｉｃｓ）、すなわち、より高い充電速度でより多くの容量を利用可能なより高速度のＬｉイオン挿入及び抽出をもたらす。そのような水素ドーピングプロセスは、典型的には３００℃を超える温度、例えば４５０℃で行われ、そのことはそれを非晶質ＴｉＯｘと不適合なものとする。ＴｉＯｘのレート性能を改善するための様々な戦略の中で、結晶質（例えばアナターゼ型）ＴｉＯｘの代わりに非晶質ＴｉＯｘを使用することは有望な結果を示す。例えば非晶質ＴｉＯｘ／カーボンナノ複合材料（例えば、炭素−チタニア／チタン酸塩ナノ複合材料）のような、非晶質ＴｉＯｘをベースとするナノ複合材料の作製は、改善されたイオン挿入及び抽出特性をもたらし得る。一般に、例えばナノ粒子、ナノチューブ又はナノシートを含むナノシステムは、薄膜ベースのシステムよりも著しく高価になる傾向がある。電極の厚さを増加させると容量は増加するが、拡散／ドリフト長が増加するにつれて充電速度は減少する。電池の効率的な充電を達成するために、電極の厚さを最小にすることができるように、容積式の（ｖｏｌｕｍｅｔｒｉｃ）Ｌｉイオン貯蔵容量は最大にすべきである。簡単で信頼性のある方法でこれらの高アスペクト比構造を製造する必要性が依然として存在する。
【発明の概要】
【発明が解決しようとする課題】
【０００７】
本発明の目的は、高い比電荷収集面積及び電力を可能にし、適切な寸法を有するが、簡単かつ迅速な技術を使用して達成され、任意に曲げられてもよい堅牢な設計をもたらす電極を有する電子装置の製造方法を提供することである。
【課題を解決するための手段】
【０００８】
この目的のために、一態様によれば、有機デカップリング層の間に挟まれた高い体積容量（ｖｏｌｕｍｅｔｒｉｃ  ｃａｐａｃｉｔｙ）を有する０．３〜３００ｎｍの範囲の薄いＴｉＯ２膜を有するハイブリッドナノラミネートフィルムが製造される、電極の製造方法が提供される。デカップリング層は、導電性有機分子の単層の１つ又は幾つかであり得る。好ましい形態は、５ｎｍのＴｉＯ２と、芳香族又は共役分子に基づくＡＬＤ堆積チタノセンの１つの単層と、のハイブリッドナノラミネートのスタックである。この構成において、導電性ハイブリッド単層は、ＴｉＯ２ナノシートで形成された多数のダイアドナノラミネートスタック内の分離層として機能する。あるいは、これらの層は、スパッタリング又は化学堆積技術によって製造することができる。
【０００９】
従って、ＴｉＯ２及びハイブリッド分離層の両方の厚さを正確に制御することによって、伝導率及び容量を、最小の体積／質量の完全なスタックで最大にすることができる。
【００１０】
ＡＬＤ技術によって製造されるハイブリッドナノラミネートの概念はそれ自体新しいものではないが、この特定の構造はイオン輸送及び電気輸送の両方を改善し、そのことは先行技術では提供されていない。
【００１１】
本明細書では、文脈に応じて、機能層は他の機能構造と直接接触していなくてもよいが、それらの間に機能性を向上させ得る中間層又は構造を有してもよい。その点で、当業者は、例えば負極層が集電体と「接触している」と記載されている場合、機能性を向上させる可能なリチウム拡散バリア層、集電体層、プロセス保護層などを除外せずに「電気的に接触している」と解釈されることを理解するであろう。このことは、負極層及び正極層と「接触している」電解質層についても同様である。
【図面の簡単な説明】
【００１２】
【図１Ａ】薄膜電池セルの概略断面図である。
【図１Ｂ】ハイブリッド電極を概略的に示す図である。
【図２Ａ】サイクル図である。
【図２Ｂ】試験された放電容量を示す図である。
【発明を実施するための形態】
【００１３】
最も単純な概念化では、電池装置は２つの電極を備え、１つ目はその電極で起こる酸化プロセスによって電子を供給し、アノードと呼ばれ、２つ目はその電極で起こる還元プロセスによって電子を消費し、カソードと呼ばれる。放電電池モードにおいて、アノードは、「正極」であるカソードから正の電流が流れる「負極」である。充電中、これらの機能は逆になる。充電モードに関係なく、電気化学的関係は、負極材料と正極材料との間の電荷交換によって特徴付けることができ、負極材料は、正極材料の仕事関数又は酸化還元電位よりも低い仕事関数又は酸化還元電位を有する。
【００１４】
例えば、既知の負極（電池放電中のアノード）材料は、Ｌｉ４Ｔｉ５Ｏ１２（チタン酸リチウムスピネル又はＬＴＯ）；ＬｉＣ６（グラファイト）；Ｌｉ４．４Ｓｉ（シリコン）及びＬｉ４．４Ｇｅ（ゲルマニウム）であり、既知の正極（カソード）材料は、ＬｉＣｏＯ２（コバルト酸リチウム又はＬＣＯ）、ＬｉＣｏＰＯ４、（ドープされた）ＬｉＭｎ２Ｏ４（マンガン酸リチウムスピネル又はＬＭＯ）、ＬｉＭｎＰＯ４、ＬｉＦｅＰＯ４（ＬＦＰ）、ＬｉＦｅＰＯ４Ｆ（ＬＦＰＦ）又はＬｉＣｏ１／３Ｎｉ１／３Ｍｎ１／３Ｏ２（ＬＣＮＭＯ）である。
【００１５】
既知の（固体状態の）電解質としては、ヨウ化リチウム（ＬｉＩ）、リン酸リチウム（Ｌｉ３ＰＯ４）及びオキシ窒化リン酸リチウム（ＬｉＰＯＮ）を挙げることができる。さらに、エチレンカーボネート、ジメチルカーボネート、ジエチルカーボネート、プロピレンカーボネートなどの有機溶媒中のＬｉＰＦ６、ＬｉＢＦ４又はＬｉＣｌＯ４などのリチウム塩は、室温で約１０ｍＳ／ｃｍの典型的な導電率を有することが知られている。電解質は、負極−電解質界面で初期充電時に分解し、固体電解質界面（ＳＥＩ）と呼ばれる固体層を形成する。
【００１６】
薄膜固体リチウムイオン型のものを含む薄膜イオン電池は、電池を形成するために互いに接合される負極、正極、及び電解質材料を製造するために、様々な堆積技術から調製することができる。そのような技術は、典型的には、「薄膜」電池を製造するために、真空蒸着又は同様の薄膜をもたらす他の技術を使用してそのような材料の薄膜を堆積することを含み得る。薄膜電池は、空間及び重量を節約することが好ましく、極めて長いサイクル寿命が望まれる場合がある用途にしばしば採用される。
【００１７】
以下の実施例ではより詳細に、電気化学装置、より具体的には例えばリチウムイオン型の電池装置、より具体的には、電池の多層、特にその負極層と電気的に接触している集電体の電荷収集比面積を増大させるための集電構造を有する電池装置の形態で、本発明の態様が説明される。
【００１８】
本開示はここで、本開示の幾つかの実施形態の詳細な説明によって説明される。本開示の真の精神又は技術的教示から逸脱することなく、本開示の他の実施形態が当業者の知識に従って構成され得ることは明らかであり、本開示は添付の特許請求の範囲の用語によってのみ限定される。さらなる説明において、本開示は主に薄膜固体Ｌｉイオン電池について説明されるが、本開示はそれに限定されない。例えば、本開示の実施形態による電極層及び方法はまた、粒子ベースの電池に関して、及び／又は液体電解質電池に関しても使用することができる。さらに、本開示の実施形態による電極層及び方法はまた、例えばＭｇイオン電池、Ｋイオン電池、Ｎａイオン電池又はＡｌイオン電池などの他のイオン挿入型電池にも使用することができる。
【００１９】
図１は、薄膜電池セル１００の概略断面図を示す。それは、第１の集電体層１１、第１の電極層１２、電解質層１３、第２の電極層１４及び第２の集電体層１５のスタックを含む。このスタックは、基板１０上に設けることができる。第１の電極層１２は負極層又はアノード層であり得、第２の電極層１４は正極層又はカソード層であり得、あるいは逆であることもでき、第１の電極層１２は正極層又はカソード層であり得、第２の電極層１４は負極層又はアノード層であり得る。
【００２０】
さらなる説明では、第１の電極層１２は正極層であり、第１の集電体層１１は正の集電体層であると想定され、第２の電極層１４は負極層であり、第２の集電体層１５は負の集電体層であると想定される。
【００２１】
本開示の実施形態による電極層は、図１に示す構造において第２の（負の）電極層１４として有利に使用することができ、すなわち、それは有利には、基板１０上に第１の（正の）集電体層１１、第１の（正の）電極層１２及び電解質層１３を堆積した後に堆積することができる。さらに説明されるように、本開示の実施形態による電極層は有利には、非晶質層であり得る。
【００２２】
基板１０は、例えば、シリコンなどのＩＶ族半導体材料のような半導体材料、金属（例えば金属箔）、カーボンナノシート、プラスチック箔又はケイ酸塩のようなセラミック材料を含むことができる。図１に示す例では、基板１０は平面基板である。しかしながら、基板１０はまた、例えば複数のマイクロピラー、複数のナノワイヤなどの複数の３Ｄフィーチャ又は３Ｄ微細構造を含むような非平面基板、又は、３Ｄ（ナノ）メッシュ、ナノチューブ及び／又は例えば多孔質陽極酸化アルミナなどの他の多孔質構造を含む基板であってもよい。３Ｄフィーチャは、例えば規則的なアレイパターンのような規則的なパターンで基板上に存在してもよく、あるいはそれらは基板上にランダムに分布されてもよい。例えば、基板１０は、例えばシリコンピラーなどの高アスペクト比ピラーのアレイを含むことができ、その上に第１の集電体層１１を被覆することができる。ピラーは例えば、０．５マイクロメートル〜１０マイクロメートルの範囲の直径、１マイクロメートル〜２０マイクロメートルの間隔、及び１０マイクロメートル〜２００マイクロメートルの範囲の高さを有することができるが、本開示はそれに限定されない。複数の３Ｄ微細構造を含む基板を使用することの利点は、電池容量が増加することである。
【００２３】
第１の集電体層１１は、例えば、正の集電体層とすることができる。正の集電体層１２は、金属層（例えばＰｔ、Ａｌ、Ｃｕ、Ｔｉ、Ｗ又はＡｕを含む）、導電性ポリマー層（例えばポリアニリン）、導電性セラミック層（例えばＴｉＮ）、又は導電性酸化物（例えばＲｕＯ２）又はカーボン層などの導電層であるが、本開示はそれに限定されない。基板１０が導電性基板である本開示の実施形態では、基板は第１の集電体層として機能することもでき、専用の第１の集電体層１１を設ける必要がない場合がある。
【００２４】
第１の電極層１２は、例えば、正極層又はカソード層とすることができる。より具体的には、層１２又は１５は有利には、有機デカップリング層によって分離されている３〜３００ｎｍの範囲のＴｉＯ２ナノシートで形成された多数のダイアドナノラミネートスタックである。あるいは、ＭｎＯ２ナノシートを同様の形状で使用することができる。
【００２５】
デカップリング層は、Ｌｉイオンが下のＴｉＯ２層に浸透するのに十分な導電性及びイオン伝導性を示す。この目的のために、電子トンネリングが電子伝導性を提供するのに十分であるという条件で、界面層として有機分子の単一の単層を使用することができる。
【００２６】
個々のＴｉＯ２膜の厚さを最大体積容量のために最適化することができ、一方、スタック全体の厚さを全容量のために最適化（最小化）することができる。
【００２７】
他のイオン挿入型電池の場合、第１の電極層１２は、例えば、Ｌｉイオン電池について上に列挙したものと同様の材料を含むことができるが、Ｌｉが他のイオンによって置換されている。例えば、Ｎａイオン電池の場合、第１の電極層１２は例えば、ＮａＭｎ２Ｏ４を含むことができ、Ｍｇイオン電池の場合、第１の電極層は例えば、ＭｇＭｎ２Ｏ４を含むことができ、Ａｌイオン電池の場合、第１の電極層は例えば、ＡｌｘＶ２Ｏ３を含むことができるが、本開示はそれに限定されない。
【００２８】
電解質層１３は、例えば、液体電解質、ゲル−ポリマー電解質又は固体電解質に浸されたセパレータ（例えば微孔性セパレータ）を含むことができる。液体電解質を有する実施形態では、セパレータは、例えば、ポリエチレン又はポリプロピレンなどのポリオレフィン材料を含むことができる。液体電解質は、例えば有機溶媒（例えばプロピレンカーボネート、ジメチルカーボネート）又は水などの溶媒を含んでもよい。Ｌｉイオン電池の場合、可動イオン（Ｌｉイオン）は、例えば、溶媒中に例えばヘキサフルオロリン酸リチウム又は過塩素酸リチウムを溶解させることによって、液体電解質中に供給することができる。他のイオン挿入電池の場合、使用される特定の溶媒に対して可溶性の塩を使用することによって、可動イオンを提供することができる。
【００２９】
例えば、Ｍｇイオン電池の場合、Ｍｇ（ＣｌＯ４）２を炭酸プロピレンに溶解させて液体電解質を形成することができる。ポリマー−ゲル電解質は、可塑剤及び塩と共に、例えばポリ（エチレンオキシド）又はポリ（プロピレンオキシド）などのポリマーホストを含むことができる。固体電解質は固体イオン伝導体であり、Ｌｉイオン電池の場合には、例えばポリ（エチレンオキシド）／ＬｉＣＦ３ＳＯ３などの有機材料、又は、リチウム超イオン伝導体材料（ＬＩＳＩＣＯＮ材料、例えばＬｉ１４ＺｎＧｅ４Ｏ１６など）、チオ−ＬＩＳＩＣＯＮ材料（例えばＬｉ１０ＧｅＰ２Ｓ１２など）、ナトリウム超イオン伝導体材料（ＮＡＳＩＣＯＮ材料、例えばＬｉ１．３Ａｌ０．３Ｔｉ１．７（ＰＯ４）３など）、ペロブスカイト材料（例えばＬａ０．５Ｌｉ０．５ＴｉＯ３など）、ガーネット材料（例えばＬｉ７Ｌａ３Ｚｒ２Ｏ１２など）又は非晶質材料（例えばＬｉＰＯＮ、Ｌｉ２．８８ＰＯ３．７３Ｎ０．１４など）のような無機材料を含み得るが、本開示はそれに限定されない。
【００３０】
分離層は、分子層堆積法（ＭＬＤ）によって製造することができ、０．１〜１０ｎｍ以上、例えば１００ｎｍまでの範囲の１個又は数個、例えば１００個までのＭＬＤ単層からなることができる。分離層は電子及びリチウムイオンの両方に対して伝導性であるべきであるため、薄いほど良い。電子伝導度の典型的な値は１０−６〜１０−９ジーメンス／ｃｍであり、これは、例えばベンゼンジオール、複素環芳香族ジオール、又は線状共役分子を含むジオールのようなジオール基を有する有機分子によって達成することができる。
【００３１】
ＭＬＤ工程のための有機前駆体は、以下の要件を有する：
それは、Ｘ１−Ｒ−Ｘ２と一般的に記載される化合物であり、分子骨格Ｒは、２つの反応性化学基Ｘ１及びＸ２を有する。
【００３２】
Ｘ１及びＸ２は同じであっても異なっていてもよい。Ｘ１及び／又はＸ２は、ヒドロキシル基（−ＯＨ）、アミン基（−ＮＨ２）、カルボン酸基（−ＣＯＯＨ）又はチオール基（−ＳＨ）のような官能基とすることができる。これらの基は、表面に既に吸着されている金属前駆体に対して（例えばＸ１）並びに次のＡＬＤ／ＭＬＤサイクル中に入ってくる金属前駆体に対して（例えばＸ２）反応性でなければならない。
【００３３】
分子骨格Ｒは導電性であるべきである。そのため、骨格は、非局在電子と交互に単結合及び多重結合されている連結されたｐ軌道の系を有する共役分子であるべきである。骨格は、環状、線状又は混合であり得る。
【００３４】
分子の例としては、限定されないが、以下が挙げられる：
・ベンゼンジオール；Ｘ１＝Ｘ２＝−ＯＨ、Ｒ＝ベンゼン
ｏまた、１個又は２個のヒドロキシル基がアミン、酸又はチオール基で置換された同じ分子
・フランジオール及びピリジンジオールのような複素環芳香族ジオール；
ｏまた、１個又は２個のヒドロキシル基がアミン、酸又はチオール基で置換された同じ分子
・線状共役分子のジオール；Ｒ＝ジエン
ｏまた、１個又は２個のヒドロキシル基がアミン、酸又はチオール基で置換された同じ分子
・１つ又は複数の環状及び／又は線状分子骨格の組み合わせ。
【００３５】
このカテゴリー内に入る分子前駆体を有するＭＬＤフィルムの幾つかの例が公表されている。
【００３６】
・ヒドロキノン（ベンゼン−１，４−ジオール、Ｘ１＝Ｘ２＝ＯＨ、Ｒ＝ベンゼン）をジエチル亜鉛と組み合わせて、導電性を示すＺｎ−ヒドロキノンフィルムを製造した（参考文献２）。
・同じ有機分子をチタン前駆体と組み合わせて使用して、Ｔｉ−ヒドロキノンを製造した（参考文献３）。
・４−アミノフェノール（Ｘ１＝ＮＨ２、Ｘ２＝ＯＨ、Ｒ＝ベンゼン）をジエチル亜鉛と組み合わせて、Ｚｎ−アミノフェノールフィルムを製造した（参考文献４）。
・同じ有機分子をチタン前駆体と組み合わせて使用して、Ｔｉ−アミノフェノールを製造した（参考文献５）。
【００３７】
ｘ個のＴｉＯ２のＡＬＤ層及びｙ個のＴｉ−ＯＰ（ＯＰは有機前駆体である）のＭＬＤ層を含むスタックを得るための堆積スキームは、ｎｘ［（ＴｉＣｌ４＋Ｈ２Ｏ）ｘ＋（ＴｉＣｌ４＋ＯＰ）ｙ］であり、ここで、ｎは、十分に高い総厚を得るために必要なスーパーサイクルの数に対応する。例えば、５ｎｍのＴｉＯ２膜と１つの単層Ｔｉ−ＯＰとを有する３００ｎｍのフィルムは、ｎ＝６、ｘ＝５０、及びｙ＝１を必要とするであろう。
【００３８】
図１Ｂは、５ｎｍのＴｉＯ２ナノシート１１１及び１つの４−アミノフェノールの単層１１２を有する総厚２００ｎｍのハイブリッド電極を調製し、充放電挙動を試験するためにコインセル構成で試験したことを概略的に示す。完全には最適化されていないが、このスタックは純粋なＴｉＯ２基準と比較して、３倍以上高い放電容量を示す。層状スタックの容量は、実際には、Ｌｉ１ＴｉＯ２相に基づく理論容量の１００％に達する。
【００３９】
［さらなる実施形態］
さらなる例では、有機分子（４−アミノフェノール）と金属前駆体（ＴｉＣｌ４）との組み合わせを使用して、原子層堆積されたＴｉＯ２層間挿入層の間に分子層堆積プロセスによって分離層を製造した。この方法を用いて、５ｎｍのＴｉＯ２及び１つの４−アミノフェノールの単層を有する総厚２００ｎｍのハイブリッド電極を調製し、充放電挙動を試験するためにコインセル構成で試験した。図２Ａは、このスタックが充電及び放電されたサイクル図を示す。
【００４０】
図２Ｂは、スタックの試験された放電容量を示す。このスタック（層状サンプル１及び２）は、純粋なＴｉＯ２基準電極層（基準サンプル１及び２）と比較して、３倍以上高い放電容量を示した。ナノサイズ効果によって引き起こされた容量の増加は、分離層が実際に個々のＴｉＯ２ナノ層間の分離層として作用することを明らかに実証している。第２に、それはまた、分子（単）層が電子及びイオンに対して伝導性であることを実証しており、そうでなければ電極は機能しなかったであろう。
【００４１】
本開示の実施形態による方法の利点は、それらが良好な共形性（ｃｏｎｆｏｒｍａｌｉｔｙ）を有する薄膜電極層、すなわち、均一な厚さを有しかつ下にある基板のトポグラフィに正確に従う層の形成を可能にすることである。従って、本開示の方法は、有利には、（例えば、３Ｄ電池アーキテクチャを製造するためのプロセスにおいて）３Ｄ構造上に、例えば、複数の高アスペクト比のマイクロピラー、高アスペクト比のマイクロトレンチ、複数のナノワイヤ、メッシュ、（ナノ）多孔質構造及び／又は三次元足場（ｓｃａｆｆｏｌｄ）を含む構造上などにこのような層を形成するために使用されてもよい。本開示の実施形態によるＡＬＤベースの方法を使用した層の共形（ｃｏｎｆｏｒｍａｌ）堆積により、層の厚さは、３Ｄ構造上及びそのような構造間の凹部内並びにそのような構造の側面上で実質的に同じである。
【００４２】
本開示の実施形態による方法の利点は、それらを容易に拡大することができることである。本開示の有利な実施形態では、空間的（ｓｐａｃｉａｌ）ＡＬＤを、電極層を形成するために使用することができる。時間的（ｔｅｍｐｏｒａｌ）ＡＬＤと比較して空間的ＡＬＤの利点は、それが電極層のより速い堆積、例えば１０倍速い堆積を可能にすることである。これにより、より高い製造処理能力及び潜在的により低いコストがもたらされる。本発明の特定の実施形態を上に説明したが、本発明は説明した以外の方法で実施できることを理解されよう。さらに、異なる図を参照して論じられた孤立した特徴を組み合わせてもよい。さらなる説明では、本開示は主に薄膜固体Ｌｉイオン電池について説明されているが、本開示はそれに限定されない。例えば、本開示の実施形態による電極層及び方法は、粒子ベースの電池に関して、及び／又は液体電解質電池に関しても使用することができる。さらに、本開示の実施形態による電極層及び方法は、例えばＭｇイオン電池、Ｋイオン電池、Ｎａイオン電池又はＡｌイオン電池などの他のイオン挿入型電池にも使用することができる。
【符号の説明】
【００４３】
１０      基板
１１      第１の集電体層
１２      第１の電極層
１３      電解質層
１４      第２の電極層
１５      第２の集電体層
１００    薄膜電池セル
１１１    ５ｎｍのＴｉＯ２ナノシート
１１２    ４−アミノフェノールの単層
【図１Ａ】
2020501304.tif 000002
【図１Ｂ】
2020501304.tif 000003
【図２Ａ】
2020501304.tif 000004
【図２Ｂ】
2020501304.tif 000005
【国際調査報告】
2020501304.tif 000006
2020501304.tif 000007